(57)【要約】Ｔｃ−９９ｍを生成するための方法は、Ｍｏ−９９の崩壊から生じたＴｃ−９９ｍが後で溶離され得るように、ｉ）酸化スズおよび酸化チタン、またはｉｉ）酸化ジルコニウムおよび酸化チタンを含む吸着性材料に精製Ｍｏ−９９の溶液を接触させる工程を含む。本発明の方法に用いられる吸着性材料は、いくつかの利点を提供する。例えば、吸着性材料は、Ｍｏ−９９に対する高い親和性を有し、それにより、高い比放射能を有するＭｏ−９９（例えば、核分裂Ｍｏ−９９）、加えて低い比放射能を有するＭｏ−９９（例えば、ｎ−Ｍｏ−９９またはｐ−Ｍｏ−９９）も出発材料として用いることができる小型のＭｏ−９９／Ｔｃ−９９ｍジェネレータを製造する能力を生じる。したがって、本発明の方法は、出発Ｍｏ−９９材料の選択においてユーザーに柔軟性を提供する。
2014525038.tif 000002
【特許請求の範囲】
【請求項１】
Ｔｃ−９９ｍを生成するための方法であって、Ｍｏ−９９の崩壊から生じたＴｃ−９９ｍが後で溶離され得るように、ｉ）酸化スズおよび酸化チタン、またはｉｉ）酸化ジルコニウムおよび酸化チタンを含む吸着性材料に精製Ｍｏ−９９の溶液を接触させる工程を含む、方法。
【請求項２】
前記吸着性材料が、酸化スズおよび酸化チタンを含む、請求項１に記載の方法。
【請求項３】
前記吸着性材料が、酸化ジルコニウムおよび酸化チタンを含み、Ｔｅｒｍｏｘｉｄ−５Ｍである、請求項１に記載の方法。
【請求項４】
前記吸着性材料が、酸化スズおよび酸化チタンを含み、Ｔｅｒｍｏｘｉｄ−５２である、請求項２に記載の方法。
【請求項５】
Ｍｏ−９９が崩壊するための十分な時間をとる工程、およびＴｃ−９９ｍを溶離させる工程をさらに含む、前記請求項のいずれか一項に記載の方法。
【請求項６】
残留モリブデンを除去することにより前記吸着性材料をリサイクルする工程、および必要に応じて、精製Ｍｏ−９９の第２の溶液をそれに接触させる工程をさらに含む、請求項５に記載の方法。
【請求項７】
精製Ｍｏ−９９の溶液が、モリブデン担体の存在下で前記吸着性材料と接触させられる、前記請求項のいずれか一項に記載の方法。
【請求項８】
前記吸着性材料の粒径が、０．００１ｍｍから３ｍｍまでの範囲である、前記請求項のいずれか一項に記載の方法。
【請求項９】
前記吸着性材料の粒径が、０．２ｍｍから１ｍｍまでの範囲である、請求項８に記載の方法。
【請求項１０】
前記吸着性材料の粒径が、０．４ｍｍから１ｍｍまでの範囲である、請求項９に記載の方法。
【請求項１１】
ｉ）酸化スズおよび酸化チタン、またはｉｉ）酸化ジルコニウムおよび酸化チタンを含む吸着性材料を含有するカラムまたは容器を含み、かつ遮蔽構成部分と共に提供される、請求項１に記載の方法を行うための装置。
【請求項１２】
モリブデン担体の溶液を含有し、かつ前記吸着性材料を含有する前記カラムまたは容器と上流で流体連通して配置される容器をさらに含む、請求項１１に記載の装置。
【請求項１３】
前記吸着性材料の粒径が、０．００１ｍｍから３ｍｍまでの範囲である、請求項１０または１１に記載の装置。
【請求項１４】
前記吸着性材料の粒径が、０．２ｍｍから１ｍｍまでの範囲である、請求項１３に記載の装置。
【請求項１５】
前記吸着性材料の粒径が、０．４ｍｍから１ｍｍまでの範囲である、請求項１４に記載の装置。
【請求項１６】
Ｔｃ−９９ｍジェネレータをリサイクルするための方法であって、前記ジェネレータがｉ）酸化スズおよび酸化チタン、またはｉｉ）酸化ジルコニウムおよび酸化チタンを含む吸着性材料を含み、残留モリブデンを前記吸着性材料から除去する工程を含む方法。
【請求項１７】
残留モリブデンを前記吸着性材料から除去する工程が、前記吸着性材料を強塩基性溶液に接触させることを含む、請求項１６に記載の方法。
【請求項１８】
精製Ｍｏ−９９の溶液を、リサイクルされた吸着性材料に接触させる工程をさらに含む、請求項１６または１７に記載の方法。
【請求項１９】
前記吸着性材料の粒径が、０．００１ｍｍから３ｍｍまでの範囲である、請求項１６〜１８のいずれか一項に記載の方法。
【請求項２０】
前記吸着性材料の粒径が、０．２ｍｍから１ｍｍまでの範囲である、請求項１９に記載の方法。
【請求項２１】
前記吸着性材料の粒径が、０．４ｍｍから１ｍｍまでの範囲である、請求項２０に記載の方法。
【発明の詳細な説明】
【技術分野】
【０００１】
本発明は、方法に関する。特に、排他的ではないが、それは、Ｔｃ−９９ｍを生成するための方法に関する。また本発明は、その方法を行うための装置に関する。
【背景技術】
【０００２】
テクネチウム−９９ｍは、医学の診断的および治療的適用のための最も広く用いられる放射性金属である。Ｔｃ−９９ｍは、Ｔｃ−９９ｍジェネレータにおけるＭｏ−９９の崩壊によって調製される。そのようなジェネレータは、典型的には、吸着剤（ａｄｓｏｒｂｅｎｔ）（通常は、アルミナ）上に充填されたＭｏ−９９の水溶液を含む。Ｍｏ−９９のＴｃ−９９ｍ（アルミナに対する親和性がより低い）への崩壊後、Ｔｃ−９９ｍは、典型的には食塩水を用いて、溶離され得る。
【０００３】
高い比放射能のＭｏ−９９を得るために、それは、一般的には、Ｕ−２３５標的の中性子誘導性核分裂によって調製される。Ｕ−２３５は、典型的には、Ｕ−金属箔、またはＵとＡｌの管状構築物の標的の形をとって存在する。あるいは、Ｕは、酸性媒体中に溶解していてもよい（ウラン溶液標的中、または均質反応炉内の核燃料として用いられるウラン溶液中など）。核分裂反応は、反応炉出力において、ある割合のＵ−２３５がＭｏ−９９へ変換されることをもたらすだけでなく、Ｃｓ、Ｓｒ、Ｒｕ、Ｚｒ、Ｔｅ、Ｂａ、Ａｌ、ならびにアルカリ金属およびアルカリ土類金属を含むいくつかの不純物ももたらす。その後、核分裂生成物は、様々な不純物からＭｏ−９９を抽出する精製方法に供される。
【０００４】
Ｍｏ−９９の供給源としてＵ−２３５を用いることに加えて、Ｍｏ−９９を生成する代替のやり方は、Ｍｏ−９８またはＭｏ−１００などの他の安定したモリブデン同位元素の使用を含む。例えば、Ｍｏ−９９はまた、Ｍｏ−９８の中性子照射（ｎ−Ｍｏ−９９）またはＭｏ−１００の陽子照射（ｐ−Ｍｏ−９９）から生成することができる。しかしながら、これらの代替方法の欠点は、結果として生じるｎ−Ｍｏ−９９またはｐ−Ｍｏ−９９の非常に低い比放射能である。ｎ−Ｍｏ−９９またはｐ−Ｍｏ−９９を用いる従来のＭｏ−９９／Ｔｃ−９９ｍジェネレータを調製するために、同様の総Ｍｏ−９９放射能に達するためにより多くの現行の吸収剤（ｓｏｒｂｅｎｔ）（アルミナＡ型またはＲ型）を用いる必要がある；それゆえに、その結果は、より大きいカラムおよびジェネレータデバイスである。
【０００５】
上記に示された理由により、Ｔｃ−９９ｍジェネレータの製造のために核分裂Ｍｏ−９９（すなわち、Ｕ−２３５由来）を用いることが一般的に好ましいが、核分裂Ｍｏ−９９の供給は、一時的な大幅な分裂を被り得る。したがって、核分裂Ｍｏ−９９に頼らないＴｃ−９９ｍジェネレータの製造への適切なアプローチの必要性がある。
【０００６】
ジルコニウム、チタン、またはそれらの酸化物に基づいた吸収剤は、Ｍｏ−９９に対する高い親和性を有することが公知である。例えば、特許文献１は、照射されたウラン標的の硝酸溶液からのＭｏ−９９抽出のためのＴｅｒｍｏｘｉｄ−５吸収剤（ＺｒＯ２およびＴｉＯ２）の使用を開示する；特許文献２は、硫酸ウラニル溶液からのＭｏ−９９抽出のためのＺｒＯＨと組み合わされたＴｉＯ２水和物の組成物の使用を開示する。しかしながら、これらの文献は、ウラン照射から直接生じる溶液からのＭｏ−９９の精製に関する。そのような溶液は、ウランに加えて、様々な核分裂生成物を含む。
【０００７】
加えて、特許文献３は、アルミニウム、ジルコニウム、石英、炭素、およびそれらの酸化物からなる群から選択される材料で構成されるＭｏ−９９／Ｔｃ−９９ｍジェネレータを開示する；特許文献４は、Ｍｏ−９９／Ｔｃ−９９ｍジェネレータに用いる、ジルコニウム化合物の繰り返し単位を含むモリブデン吸着性物質を開示する；Ｍｕｓｈｔａｑら（１９９１）（非特許文献１）は、Ｍｏ−９９／Ｔｃ−９９ｍジェネレータ用吸着剤として二酸化チタン水和物の使用を開示する；Ｃｈａｋｒａｖａｒｔｙら（２００９）（非特許文献２）は、Ｍｏ−９９／Ｔｃ−９９ｍジェネレータ用吸収剤としてジルコニアの使用を開示する；特許文献５は、Ｚｒ含有吸着剤が、Ｍｏ−９９に対する高い親和性を有し、Ｔｃ−９９ｍジェネレータに用いることができることを開示する。しかしながら、これらの文献は、ジェネレータを、ｎ−Ｍｏ−９９またはｐ−Ｍｏ−９９についてより有用にさせ得る、高い親和性および物理的安定性の特性の組み合わせに取り組んでいない。
【先行技術文献】
【特許文献】
【０００８】
【特許文献１】ロシア国特許第２２８５１６号明細書
【特許文献２】国際公開第０１／５３２０５号
【特許文献３】米国特許第４，７８２，２３１号明細書
【特許文献４】特開平１０−０３００２７号公報
【特許文献５】米国特許出願公開第２００９／０２７７８２８号明細書
【非特許文献】
【０００９】
【非特許文献１】Ｍｕｓｈｔａｑ  ｅｔ  ａｌ．，  Ｊｏｕｒｎａｌ  ｏｆ  Ｒａｄｉｏａｎａｌｙｔｉｃａｌ  ａｎｄ  Ｎｕｃｌｅａｒ  Ｃｈｅｍｉｓｔｒｙ，  １９９１，  １４７（２），  ｐ２５７
【非特許文献２】Ｃｈａｋｒａｖａｒｔｙ  ｅｔ  ａｌ．，  Ｊｏｕｒｎａｌ  ｏｆ  Ｌａｂｅｌｌｅｄ  Ｃｏｍｐｏｕｎｄｓ  ａｎｄ  Ｒａｄｉｏｐｈａｒｍｃｅｕｔｉｃａｌｓ，  ２００９，  ５２，  ｐＳ５００
【発明の概要】
【課題を解決するための手段】
【００１０】
本発明の第１の態様によれば、Ｔｃ−９９ｍを生成するための方法であって、Ｍｏ−９９の崩壊から生じたＴｃ−９９ｍが後で溶離され得るように、ｉ）酸化スズおよび酸化チタン、またはｉｉ）酸化ジルコニウムおよび酸化チタンを含む吸着性材料に精製Ｍｏ−９９の溶液を接触させる工程を含む方法が提供される。
【００１１】
本発明の方法に用いられる吸着性材料は、いくつかの利点を提供する。例えば、吸着性材料は、Ｍｏ−９９に対する高い親和性を有し、それにより、高い比放射能を有するＭｏ−９９（例えば、核分裂Ｍｏ−９９）、加えて低い比放射能を有するＭｏ−９９（例えば、ｎ−Ｍｏ−９９またはｐ−Ｍｏ−９９）も出発材料として用いることができる小型のＭｏ−９９／Ｔｃ−９９ｍジェネレータを製造する能力を生じる。したがって、本発明の方法は、出発Ｍｏ−９９材料の選択においてユーザーに柔軟性を提供する。
【００１２】
加えて、吸着性材料は、高い物理的安定性を有し、そのことは、それが厳しい処理条件に耐えることを可能にする。例えば、Ｍｏ−９９がＭｏ−９８中性子照射またはＭｏ−１００陽子照射から生成される場合、精製Ｍｏ−９９の溶液は、ある量の親Ｍｏ−９８およびＭｏ−１００を含有する。いったんモリブデンが、本発明に用いられる吸着性材料上に吸着されたならば、Ｍｏ−９８またはＭｏ−１００は、それらがＴｃ−９９ｍへ崩壊しない場合、吸着性材料へ付着したままである。吸着性材料は、その高い物理的安定性により、ジェネレータの使用後、残留Ｍｏ−９８およびＭｏ−１００を抽出するために（例えば、ＮａＯＨ水溶液または濃ＮＨ４ＯＨ溶液などの強塩基性溶液の使用による）処理を受けることができる。抽出されたＭｏ−９８またはＭｏ−１００は、さらなるＭｏ−９９生成のために再使用することができる。同様に、再生された吸着性材料は、さらなるＭｏ−９９／Ｔｃ−９９ｍジェネレータの製造用にリサイクルすることができる。対照的に、Ｔｃ−９９ｍジェネレータに用いられる従来のアルミナ吸収剤は、アルミナがモリブデンを抽出するためのいかなる処理によっても浸食されるため、リサイクルすることができない。
【図面の簡単な説明】
【００１３】
【図１】本発明の例示的な方法の概略図である。
【発明を実施するための形態】
【００１４】
本明細書で用いられる場合、用語「精製Ｍｏ−９９の溶液」とは、Ｍｏ−９８中性子照射もしくはＭｏ−１００陽子照射から生じたＭｏ−９９含有溶液、またはＵ−２３５核分裂から発生するＭｏ−９９含有溶液であって、そのＭｏ−９９含有溶液から非モリブデン金属不純物を除去する少なくとも１つの精製工程を受けているＭｏ−９９含有溶液を指す。そのような精製工程は、当業者に周知である。例えば、Ｍｏ−９９がウラン照射から生成される場合、精製工程は、照射されたＵ標的のアルカリ溶解によって得られる溶液からＭｏ−９９を採取するための様々な吸着剤上での少なくとも１つの、好ましくは一連のクロマトグラフ分離を含んでもよい（ＳａｍｅｈおよびＡｃｈｅ、１９８７）。
【００１５】
いくつかの実施形態において、酸化スズは、酸化スズ（ＩＩ）（すなわち、ＳｎＯ）または酸化スズ（ＩＶ）（すなわち、ＳｎＯ２）であってもよい。好ましくは、酸化スズはＳｎＯ２である。
【００１６】
いくつかの実施形態において、酸化チタンは、酸化チタン（ＩＩ）（すなわち、ＴｉＯ）、酸化チタン（ＩＩＩ）（すなわち、Ｔｉ２Ｏ３）、酸化チタン（ＩＶ）（すなわち、ＴｉＯ２）、Ｔｉ２Ｏ３、またはＴｉ３Ｏであってもよい。好ましくは、酸化チタンはＴｉＯ２である。
【００１７】
好ましい実施形態において、吸着性材料は、Ｔｅｒｍｏｘｉｄ−５２などの酸化スズおよび酸化チタン、またはＴｅｒｍｏｘｉｄ−５Ｍなどの酸化ジルコニウムおよび酸化チタン（Ｔｅｒｍｏｘｉｄ  Ｓｃｉｅｎｔｉｆｉｃ  ＆  Ｐｒｏｄｕｃｔｉｏｎ  Ｃｏ．、Ｚｏｒｅｃｈｎｙｉ、Ｒｕｓｓｉａ）を含んでもよい。酸化チタンは、吸収剤の物理的安定性を増強し、酸化スズまたは酸化ジルコニウムについての支持体として存在し得る。
【００１８】
用いられる吸着性材料の性質に加えて、吸着の速度および効率はまた、ある程度、吸着性材料の粒径に依存する。一般的に、小さい粒径は、表面積の増加、およびそれゆえ、より高い吸着性を与える。しかしながら、粒径が小さすぎる場合、Ｍｏ−９９の溶液の流れが望ましくない影響を及ぼされ得る。したがって、いくつかの実施形態において、用いられる吸着性材料の粒径は、０．００１ｍｍから３ｍｍまで、好ましくは０．０１ｍｍ〜２ｍｍ、より好ましくは０．１ｍｍ〜１．５ｍｍの範囲である。代替の粒径範囲は、０．００１ｍｍから０．２ｍｍまたは０．１ｍｍまでであってもよい。特定の実施形態において、粒径は、０．２ｍｍから１ｍｍまでである。特定の実施形態において、吸着性材料の粒径は、０．４ｍｍから１ｍｍまで、例えば、０．４５ｍｍ〜０．６５ｍｍの範囲である。考慮される粒径は、好ましくは、所定の試料中の吸着性粒子の平均径（ｍｅａｎ  ｄｉａｍｅｔｅｒ）（例えば、重量平均または数平均の平均径（ｔｈｅ  ｗｅｉｇｈｔ  ａｖｅｒａｇｅ  ｏｒ  ｎｕｍｂｅｒ  ａｖｅｒａｇｅ  ｍｅａｎ  ｄｉａｍｅｔｅｒ））である。特定の実施形態において、実質的全部（７０％以上、８０％以上、９０％以上など）の吸着性粒子は、上で列挙された範囲内、特に０．２ｍｍ〜１ｍｍ（好ましくは、０．４５ｍｍ〜０．６５ｍｍなどの０．４ｍｍ〜１ｍｍ）内に入るサイズを有する。
【００１９】
予想外にも、粒径範囲が上記の通り、特に、０．４ｍｍ〜１ｍｍの範囲である場合、そのような高い粒径で通常、予想されるようなチャネリング（すなわち、吸着されていない液相材料のジェネレータの通過）によるＭｏ−９９のブリーディングまたはブレークスルーを被ることがない、小型の多目的ジェネレータを得ることができることを見出した。
【００２０】
高い比放射能を有するＭｏ−９９が用いられるいくつかの実施形態において、精製Ｍｏ−９９の溶液を、モリブデン担体の存在下で吸着性材料に接触させてもよい。そのような目的のために、「非放射性」モリブデンを、モリブデートまたはポリモリブデート（酸性溶液中のモリブデン）として加えてもよい。モリブデン担体の存在は、Ｍｏ−９９がカラム中でより十分に分散することを可能にする（望ましくないＭｏ−９９／Ｔｃ−９９ｍ自己還元およびＭｏ−９９ブレークスルーを防ぐ）。
【００２１】
特定の実施形態において、方法は、Ｍｏ−９９が崩壊するための十分な時間をとる工程、およびＴｃ−９９ｍを溶離させる工程をさらに含んでもよい。Ｍｏ−９９がＴｃ−９９ｍへ崩壊するのに十分な時間は当業者に周知である。それは、１時間から３０時間の間、好ましくは５時間から２０時間の間であり得る。典型的には、Ｍｏ−９９を、娘核種の半減期（Ｔｃ−９９ｍについてのｔ１／２＝６時間）の１〜３倍の期間、崩壊させておく。したがって、Ｔｃ−９９ｍジェネレータは、典型的には、６時間から１８時間の間、用いられる。Ｔｃ−９９ｍを溶離させるための方法もまた、当業者に周知である。それには、滅菌生理食塩水などの食塩水の使用が挙げられるが、それに限定されない。
【００２２】
特別な実施形態において、方法は、残留Ｍｏを除去することによって吸着性材料をリサイクルする工程をさらに含む。上記で述べられているように、例えばそのＭｏを除去するために強塩基性溶液を用いる、このリサイクル工程は、吸着剤が再使用されることを可能にする。したがって、いくつかの実施形態において、方法はまた、精製Ｍｏ−９９の第２の溶液を、リサイクルされた吸着剤に接触させる、さらなる工程を含む。
【００２３】
本発明の第２の態様によれば、本発明の第１の態様の方法を行うための装置であって、ｉ）酸化スズおよび酸化チタン、またはｉｉ）酸化ジルコニウムおよび酸化チタンを含む吸着性材料を含有するカラムまたは容器を含み、かつ遮蔽構成部分と共に提供される、装置が提供される。
【００２４】
本発明による装置は、いくつかの利点を提供する。例えば、複数の型のＭｏ−９９溶液（すなわち、低い比放射能および高い比放射能の両方）について（同じサイズの、かつ同量の吸着剤を有する）同じカラムを用いることができる。したがって、装置は、両方の型のＭｏ−９９溶液に適応することができる単一のカラムを必要とするだけである。対照的に、従来のジェネレータは、低い比放射能のＭｏ−９９に関して使用可能であるために、高い比放射能のＭｏ−９９について用いるカラムに加えて、ジェネレータ溶離液においてＴｃ−９９ｍを濃縮するためのさらなる別個のカラムを含まなければならない。この必要条件は、必然的に、従来のジェネレータを本発明の装置より大きいものにさせる。加えて、本発明の装置は、速い溶離手順を可能にする。対照的に、従来のジェネレータは、低い比放射能のＭｏ−９９を充填された場合、一般的に、より長い溶離時間を用いる。
【００２５】
本発明の第２の態様による吸着性材料は、第１の態様により定義されている通りである。
【００２６】
遮蔽構成部分は、装置（またはＴｃ−９９ｍジェネレータ）のユーザーに、装置内に存在する放射性同位元素により放射されるγ線または他の照射からの遮蔽を提供するのに適している。遮蔽の度合いは、放射性医薬品産業において認められた基準に十分適合しているべきである。例えば、１０（１０ｍｒｅｍ  時間−１（０．１ｍＳｖ  時間−１））未満の輸送指数（ＴＩ）を生じるように。より好ましくは、用いられる遮蔽の度合いは、ＴＩが５（５ｍｒｅｍ  時間−１（０．１ｍＳｖ  時間−１））以下であるような度合いである。本発明の装置に用いられる特異的遮蔽は、カラムに充填されるＭｏ−９９放射能の量に依存する。いくつかの実施形態において、遮蔽構成部分は、鉛で作られる。遮蔽構成部分は、吸着剤を含有するカラムまたは容器を囲むケーシングの形をとってもよい。
【００２７】
装置が、高い比放射能を有するＭｏ−９９からＴｃ−９９ｍを生成するために用いられるいくつかの実施形態において、装置は、モリブデン担体の溶液を含有し、かつ吸着性材料を含有するカラムまたは容器と上流で流体連通して配置される容器をさらに含む。
【００２８】
本発明の第３の態様によれば、Ｔｃ−９９ｍジェネレータをリサイクルするための方法であって、そのジェネレータが、ｉ）酸化スズおよび酸化チタン、またはｉｉ）酸化ジルコニウムおよび酸化チタンを含む吸着性材料を含み、残留モリブデンを吸着性材料から除去する工程を含む方法が提供される。
【００２９】
上記で述べられているように、吸着性材料は、その高い物理的安定性により、ジェネレータの使用後、残留Ｍｏ−９８およびＭｏ−１００を抽出するための処理を受けることができ、その結果、抽出されたモリブデンおよびリサイクルされる吸着性材料の両方が、さらなるＴｃ−９９ｍジェネレータの製造に再使用することができ、そのことにより、Ｔｃ−９９ｍの生成の費用効果をより高くすることができる。リサイクリングするための方法はまた、Ｕ−２３５核分裂に由来したＭｏ−９９を充填されているジェネレータについて用いられてもよい。
【００３０】
本発明の第３の態様による吸着性材料は、第１の態様により定義された通りである。
【００３１】
いくつかの実施形態において、残留モリブデンを吸着性材料から除去する工程は、ＮａＯＨ水溶液または濃ＮＨ４ＯＨ溶液などの強塩基性溶液に吸着性材料を接触させることを含む。
【００３２】
特定の実施形態において、方法は、精製Ｍｏ−９９の溶液を、リサイクルされた吸着性材料に接触させる工程をさらに含む。
【００３３】
本発明は、本発明の例示的な方法の概略図である図１を参照して、例としてのみ、より詳細に、ここに記載する。
【００３４】
公知のＭｏ−９９／Ｔｃ−９９ｍジェネレータは、「核分裂Ｍｏ−９９」（Ｕ−２３５核分裂によって生成されたＭｏ−９９を意味する）を用いるために最適化されている。核分裂Ｍｏ−９９は、非常に高い比放射能を有し、そのことは、Ｍｏ−９９の相対的に高い放射能を含有する小型Ｍｏ−９９／Ｔｃ−９９ｍジェネレータの製造を可能にする。しばしば、核分裂Ｍｏ−９９の大きな発生炉は、反応炉または生産設備に計画されたまたは計画外の保守を行うために生産を停止しなければならず、核分裂Ｍｏ−９９の利用度を著しく低下させる。Ｍｏ−９９の供給源としてＵ−２３５を用いない、Ｍｏ−９９を生成する代替のやり方が可能である。これらの代替アプローチの大部分は、Ｍｏ−９８の中性子照射による（ｎ−Ｍｏ−９９）か、またはＭｏ−１００の陽子照射による（ｐ−Ｍｏ−９９）かのいずれかにより、他のモリブデン安定的同位元素（Ｍｏ−９８またはＭｏ−１００）を用いる。これらの新規構想の欠点は、ｎ−Ｍｏ−９９またはｐ−Ｍｏ−９９の非常に低い比放射能である。
【００３５】
ｎ−Ｍｏ−９９またはｐ−Ｍｏ−９９を用いる従来のＭｏ−９９／Ｔｃ−９９ｍジェネレータを調製するために、同様の総Ｍｏ−９９放射能に達するためにより多くの現行の吸収剤（アルミナＡ型またはＲ型）を用いる必要がある；それゆえに、その結果は、より大きいカラムおよびジェネレータデバイスである。本発明は、現行の吸収剤を、ＳｎＯ２／ＴｉＯ２、ＺｒＯ２／ＴｉＯ２、またはこれらの酸化物（Ｔｅｒｍｏｘｉｄ−５ＭまたはＴｅｒｍｏｘｉｄ−５２など）（Ｔｅｒｍｏｘｉｄ  Ｓｃｉｅｎｔｉｆｉｃ  ＆  Ｐｒｏｄｕｃｔｉｏｎ  Ｃｏ．、Ｚｏｒｅｃｈｎｙｉ、Ｒｕｓｓｉａ）の１つに基づいた、市販の吸収剤の新世代へ換えることによりこの問題を軽減する。新世代吸収剤は、核分裂およびｎ−Ｍｏ−９９／ｐ−Ｍｏ−９９の両方の状況に用いることができ、ジェネレータ設計の小型性を維持し、生じたジェネレータを多目的にする。
【００３６】
Ｍｏ−９９／Ｔｃ−９９ｍジェネレータは、低い、または高い比放射能を有するＭｏ−９９を含む酸性溶液を充填される。低い比放射能の場合、モリブデン標的（Ｍｏ−９８またはＭｏ−１００）由来のモリブデン担体の存在により、Ｍｏ−９９がカラム中に分散される（望ましくないＭｏ−９９／Ｔｃ−９９ｍ自己還元およびＭｏ−９９ブレークスルーを防ぐ）ため、モリブデン担体を用いる必要がない。高い比放射能Ｍｏ−９９の場合、低い比放射能Ｍｏ−９９溶液の場合に見出されるような同様の分散を生じるために、理想的には、モリブデン担体を充填溶液に加えるべきである。本発明のジェネレータの低レベルのＭｏ−９９ブレークスルーは、（先行技術のジェネレータと比較して）吸収剤のモリブデンに対するより高い親和性に起因し、そのことはまた、Ｔｃ−９９ｍの溶離の間のいかなる問題も防止する。ジェネレータの鉛遮蔽の度合いは、カラムへ充填されるＭｏ−９９放射能によって計算される。
【００３７】
参考文献
Ｃｈａｋｒａｖａｒｔｙ  ｅｔ  ａｌ．，  Ｊｏｕｒｎａｌ  ｏｆ  Ｌａｂｅｌｌｅｄ  Ｃｏｍｐｏｕｎｄｓ  ａｎｄ  Ｒａｄｉｏｐｈａｒｍｃｅｕｔｉｃａｌｓ，  ２００９，  ５２，  ｐＳ５００；
Ｍｕｓｈｔａｑ  ｅｔ  ａｌ．，  Ｊｏｕｒｎａｌ  ｏｆ  Ｒａｄｉｏａｎａｌｙｔｉｃａｌ  ａｎｄ  Ｎｕｃｌｅａｒ  Ｃｈｅｍｉｓｔｒｙ，  １９９１，  １４７（２），  ｐ２５７；
Ｓａｍｅｈ  ａｎｄ  Ａｃｈｅ，  Ｒａｄｉｏｃｈｉｍ．  Ａｃｔａ，  １９８７，  ４１，  ｐ６５．
【図１】
2014525038.tif 000003
【国際調査報告】
2014525038.tif 000004
2014525038.tif 000005
2014525038.tif 000006
2014525038.tif 000007